(57)【要約】本発明は、衣服物品のような基体上に画像担持コーティングを転写する際に使用される独特な熱転写材料に関する。本発明の熱転写材料は、冷間剥離転写処理に使用することができ、従来の画像担持コーティングと比較して、優れた耐洗浄性を有する画像担持コーティングをもたらす。更に、本材料は、暗色の布地上の印刷に通常伴う不透明背景色の灰色化又は色付き画像のくすみなしに暗色の布地上で使用することができる。本発明の熱転写材料は、コーティングへの架橋剤の添加により優れた結果を生じる。【特許請求の範囲】
【請求項１】
基体層と、
剥離コーティング層と、
剥離可能なフィルム層と、
不透明な架橋されたポリマー層と、
を含むことを特徴とする熱転写材料。
【請求項２】
前記不透明な架橋ポリマー層は、架橋可能な結合剤、架橋剤、及び、不透明化顔料を含むことを特徴とする請求項１に記載の熱転写材料。
【請求項３】
前記架橋剤は、多官能性イソシアネート、エポキシ樹脂、アジリジン、オキサゾリン、及び、メラミン−ホルムアルデヒド樹脂から選択されることを特徴とする請求項２に記載の熱転写材料。
【請求項４】
前記架橋可能な結合剤は、カルボキシル基を含有し、
前記架橋剤は、多官能性アジリジン、カルボジイミド、又は、オキサゾリン官能性ポリマーを含有する、
ことを特徴とする請求項２に記載の熱転写材料。
【請求項５】
前記不透明化顔料は、白色顔料であることを特徴とする請求項２に記載の熱転写材料。
【請求項６】
前記不透明な架橋可能ポリマー層に隣接する架橋された印刷可能な層を更に含むことを特徴とする請求項１に記載の熱転写材料。
【請求項７】
前記架橋された印刷可能な層は、多官能性イソシアネート、エポキシ樹脂、アジリジン、オキサゾリン、及び、メラミン−ホルムアルデヒド樹脂から選択された架橋剤を含むことを特徴とする請求項６に記載の熱転写材料。
【請求項８】
前記架橋された印刷可能な層は、インクジェットプリンタにより印刷することが可能であることを特徴とする請求項６に記載の熱転写材料。
【請求項９】
前記剥離可能なフィルム層は、ポリオレフィン、オレフィンのコポリマー、酢酸ビニルモノマー、アクリル酸モノマー、メタクリル酸モノマー、アクリル酸エステル、スチレン、ポリアミド、ポリエステル、又は、ポリウレタンから選択されることを特徴とする請求項１に記載の熱転写材料。
【請求項１０】
前記剥離コーティング層は、シリコーン含有ポリマー、アクリルポリマー、ポリ酢酸ビニル、ポリスチレン、ポリビニルアルコール、ポリウレタン、ポリ塩化ビニル、エチレン酢酸ビニルコポリマー、アクリル酸コポリマー、塩化ビニルアクリル、又は、酢酸ビニルアクリルから選択されることを特徴とする請求項１に記載の熱転写材料。
【請求項１１】
前記剥離コーティング層は、加工助剤、剥離剤、顔料、艶消し剤、消泡剤、流動抑制剤、及び、それらの混合物から選択された添加剤を含むことを特徴とする請求項１０に記載の熱転写材料。
【請求項１２】
前記基体層は、セルロース不織ウェブ及びポリマーフィルムから選択されることを特徴とする請求項１に記載の熱転写材料。
【請求項１３】
基体層と、
剥離コーティング層と、
剥離可能なフィルム層と、
不透明化材料を有する架橋されたポリマー層と、
架橋された印刷可能なポリマー層と、
を含むことを特徴とする熱転写材料。
【請求項１４】
前記剥離可能なフィルム層は、ポリオレフィン、オレフィンのコポリマー、酢酸ビニルモノマー、アクリル酸モノマー、メタクリル酸モノマー、アクリル酸エステル、スチレン、ポリアミド、ポリエステル、又は、ポリウレタンから選択されることを特徴とする請求項１３に記載の熱転写材料。
【請求項１５】
前記剥離コーティング層は、シリコーン含有ポリマー、アクリルポリマー、ポリ酢酸ビニル、ポリスチレン、ポリビニルアルコール、ポリウレタン、ポリ塩化ビニル、エチレン酢酸ビニルコポリマー、アクリル酸コポリマー、塩化ビニルアクリル、又は、酢酸ビニルアクリルから選択されることを特徴とする請求項１３に記載の熱転写材料。
【請求項１６】
前記剥離コーティング層は、加工助剤、剥離剤、顔料、艶消し剤、消泡剤、流動抑制剤、及び、それらの混合物から選択された添加剤を含むことを特徴とする請求項１５に記載の熱転写材料。
【請求項１７】
前記基体層は、セルロース不織ウェブ及びポリマーフィルムから選択されることを特徴とする請求項１３に記載の熱転写材料。
【請求項１８】
前記不透明な架橋ポリマー層は、架橋可能な結合剤、架橋剤、及び、不透明化顔料を含むことを特徴とする請求項１３に記載の熱転写材料。
【請求項１９】
前記架橋剤は、多官能性アジリジン架橋剤であることを特徴とする請求項１８に記載の熱転写材料。
【請求項２０】
前記架橋可能な結合剤は、カルボキシル基を含有し、
前記架橋剤は、多官能性アジリジン、カルボジイミド、又は、オキサゾリン官能性ポリマーを含有する、
ことを特徴とする請求項１８に記載の熱転写材料。
【請求項２１】
前記不透明化顔料は、白色顔料であることを特徴とする請求項１８に記載の熱転写材料。
【請求項２２】
基体層と、
剥離コーティング層と、
剥離可能なフィルム層と、
架橋された印刷可能なポリマー層と、
を含むことを特徴とする熱転写材料。
【請求項２３】
前記剥離可能なフィルム層は、ポリオレフィン、オレフィンのコポリマー、酢酸ビニルモノマー、アクリル酸モノマー、メタクリル酸モノマー、アクリル酸エステル、スチレン、ポリアミド、ポリエステル、又は、ポリウレタンから選択されることを特徴とする請求項２２に記載の熱転写材料。
【請求項２４】
前記剥離コーティング層は、シリコーン含有ポリマー、アクリルポリマー、ポリ酢酸ビニル、ポリスチレン、ポリビニルアルコール、ポリウレタン、ポリ塩化ビニル、エチレン酢酸ビニルコポリマー、アクリル酸コポリマー、塩化ビニルアクリル、又は、酢酸ビニルアクリルから選択されることを特徴とする請求項２２に記載の熱転写材料。
【請求項２５】
前記剥離コーティング層は、加工助剤、剥離剤、顔料、艶消し剤、消泡剤、流動抑制剤、及び、それらの混合物から選択された添加剤を含むことを特徴とする請求項２４に記載の熱転写材料。
【請求項２６】
前記基体層は、セルロース不織ウェブ及びポリマーフィルムから選択されることを特徴とする請求項２２に記載の熱転写材料。
【請求項２７】
前記架橋された印刷可能な層は、多官能性アジリジン架橋剤である架橋剤を含むことを特徴とする請求項２２に記載の熱転写材料。
【請求項２８】
表面上に画像担持コーティングを形成する方法であって、
基体層と、剥離コーティング層と、剥離可能なフィルム層と、不透明な架橋ポリマー層とから成る熱転写材料の、前記基体層と前記剥離コーティング層とから成る転写不能部分を取り除く段階と、
前記剥離可能なフィルム層を、前記不透明な架橋ポリマー層を露出させるようにして表面上に置く段階と、
前記露出させた不透明な架橋ポリマー層に熱及び圧力を加える段階と、
を含むことを特徴とする方法。
【請求項２９】
剥離コーティング層を基体層上に塗布する段階と、
剥離可能なフィルムコーティングを前記剥離コーティング層上に塗布する段階と、
架橋された層を塗布する段階と、
を含むことを特徴とする、印刷可能な熱転写材料を製造する方法。
【請求項３０】
前記架橋されたポリマー層は、不透明な架橋されたポリマー層、架橋された印刷可能な層、又は、これらの層の組合せから選択されることを特徴とする請求項２９に記載の方法。
【発明の詳細な説明】
【０００１】
（技術分野）
本発明は、熱転写材料、熱転写材料の製造方法、及び、熱転写材料を使用する転写コーティングの方法に関する。
【０００２】
（背景技術）
近年、顧客選択のデザイン、メッセージ、及び、イラストなど（以下、総称して「顧客選択グラフィックス」と呼ぶ）を、Ｔシャツやトレーニングシャツのような衣服物品の上に付加することに関連する重要な産業が成長している。これらの顧客選択グラフィックスは、一般に特定の最終用途に合わせて作られた市販製品であり、剥離紙又は転写紙上に印刷される。顧客選択グラフィックスは、熱及び圧力によって衣服物品に転写され、その後、剥離紙又は転写紙が取り除かれる。
【０００３】
ワックス系のクレヨン、感熱式プリンタリボン、インクジェットプリンタ、及び、インパクトリボンプリンタ又はドットマトリックスプリンタによって作られた画像に対する受容性が向上した熱転写紙は、当業技術において公知である。一般的に、熱転写材料は、セルロースのベースシート及びベースシート表面上の画像受容コーティングを含む。画像受容コーティングは、コーティングの転写性及び印刷性を向上させるために、通常は１つ又はそれ以上のフィルム形成ポリマー結合剤、及び、他の添加剤を含む。他の熱転写材料は、セルロースベースシート及び画像受容コーティングを含み、この画像受容コーティングは、溶融押出により、又は、フィルムをベースシートに積層することにより形成される。コーティング又はフィルムの表面は、その後、例えばコーティングされたベースシートをエンボス加工ロールに通すことによって粗面処理することができる。
【０００４】
基体に対する画像担持積層体（コーティング）の転写性を全体的に向上させることに多くの努力が向けられてきた。例えば、画像担持積層体の転写直後に（熱間剥離可能熱転写材料）、又は、その後暫くして積層体が冷えた時に（冷間剥離可能熱転写材料）ベースシートの除去を可能にする改良型冷間隔離可能熱転写材料が、米国特許第５，７９８，１７９号に説明されている。更に、転写された積層体の亀裂抵抗性及び耐洗浄性の向上に更なる努力が向けられている。転写積層体は、亀裂や退色を起こすことなく複数の洗浄サイクル及び通常の「摩滅」に耐えることができるべきである。
【０００５】
転写積層体及び転写積層体を包含する衣服物品の全体的な品質を向上させる試みにおいて、様々な技術がこれまで使用されてきた。例えば、衣服物品上の画像担持積層体の亀裂抵抗性及び耐洗浄性を向上させるために、熱転写材料のコーティングに可塑剤及びコーティング添加剤が添加されてきた。
暗い基体を画像化する時、暗い背景を隠すために不透明な薄い色又は白色の背景が必要である。このマスキング要件は、コーティングが効果的であるためにはそれが非常に不透明である必要があるために、新たな課題を呈している。不透明さは、約０．５ミクロンまで研削された二酸化チタン粒子のような光を散乱させるように設計された顔料粒子を使用することによって達成することができる。しかし、熱転写に対して設計されたコーティングの顔料濃度は、顔料がフィルムの溶融性及び布地との結合性に悪影響を与えるので制限される。それらはまた、フィルムを硬化させ、洗浄に対する耐久性を低下させる。より中程度の顔料充填量を有する非常に厚いフィルムを単に使用することができるが、これらの製品を用いて為される転写は、非常に強ばっており不快である。
【０００６】
暗い布地の転写を用いる別の問題は、色付きのグラフィックスは、不透明層内に浸透する可能性があることである。この結果として、転写の輝度が低下し、それが「白墨のように」又は「洗い落とされたように」見えるようになる。
不透明層への浸透による画像の曇りに関する非常に類似した問題は、白色又は薄い色の布地に転写を実施する時に発生する可能性がある。画像の布地内への浸透は、画像の鮮明度を減ずる可能性がある。画像が布地表面に残るように、溶けて実質的に流れないようなコーティングを構成することは可能であるが、このようなコーティングは、布地と良好に結合しない場合がある。これは、使用中又は洗浄時のコーティングの亀裂又は剥離をもたらす。
【０００７】
（発明の開示）
本発明は、溶融して布地又は他の湾曲可能な表面内に浸透するように設計された剥離可能なフィルム層を有する熱転写材料及び熱転写方法である。このフィルム層の下には剥離コーティングされた基体がある。この剥離コーティングされた基体は、紙であることが望ましい。剥離可能なフィルムは、１つ又はそれ以上の架橋層でコーティングされ、その組成は、複数の使用に適合するように調節することができる。本発明の一実施形態において、架橋層は、不透明性及びコントラストをもたらすように、架橋可能なポリマー、架橋剤、及び、不透明化材料を有する不透明な架橋層を含むことができる。これらを用いて、形状や文字を熱転写材料から切り出し、切り出された形状又は文字を取り除き、剥離コーティングされた基体を剥離可能フィルム層から剥ぎ取り、剥離可能なフィルムが布地に接触して不透明層が露出されるように、その形状又は文字を表を上にして布地上に当て、次にそれらに熱を加えることにより、デザインを作り出すことができる。剥離紙は、不透明な架橋層と熱源との間で使用される。熱源は、アイロン又は加熱プレスのような異なる手段から選択してもよい。架橋剤が白色の不透明コーティングを布地の表面に保持する一方で、剥離可能フィルムは、溶融して布地内に浸透し、画像を永久的に結合する。架橋剤はまた、磨耗及び洗浄に対する転写画像の耐久性に大きく貢献する。
【０００８】
本発明はまた、架橋された不透明層の表面上に置かれた架橋された印刷可能な層を含むことができる。架橋された印刷可能層によって、インクジェットプリンタを用いるなどして単語又は画像を転写材料上に印刷することができる。すなわち、材料全体又はその一部を使用してもよい。使用される部分は、剥離コーティングされた基体から剥ぎ取られ、布地上に置かれて熱源に曝され、架橋された印刷可能層及び架橋された不透明層を布地の表面上に転写する一方で、剥離可能なフィルム層が溶融して布地内に浸透し、永久的な結合を形成する。この実施形態において、架橋された印刷可能層は、不透明層内へのその画像の浸透を妨げ、それによってその鮮やかさを保持し、洗い落とされたり又は白墨のようにはならない。
【０００９】
更に、本発明は、布地又は他の湾曲可能な表面内に溶融して浸透するように設計された剥離可能なフィルム層を有する熱転写材料を含むことができる。このフィルム層の下には剥離コーティングされた基体がある。次に、架橋された不透明層を使用せずに、架橋された印刷可能層は、剥離可能なフィルム転写層上に置かれる。画像は、架橋された印刷可能層上に印刷することができる。次に、この材料を用いて、画像を印刷可能層上に印刷し、剥離コーティングされた基体を取り除き、剥離可能フィルムが布地に接触して印刷可能層が露出されるように画像を表を上にして布地上に当て、次にそれらに熱を加えることにより、デザインを作り出すことができる。剥離紙は、架橋された印刷可能層と熱源との間で使用される。しかし、この種の材料は架橋された不透明層を含まないことから、この材料は、白色又は薄い色の布地と共に最も効果的に使用される。この実施形態において、架橋された印刷可能層は、布地内への画像の浸透を妨げ、それによってその鮮やかさを保持し、洗い落とされたり又は白墨のようにはならない。
【００１０】
本発明はまた、上述の構造を有する印刷可能な熱転写材料を製造する方法に関する。
本発明は、更に、上述の印刷可能な熱転写材料を使用する転写コーティングの方法に関する。本方法は、熱及び圧力を熱転写材料に加える諸段階を含む。
本発明の上記及び他の特徴及び利点は、開示される実施形態の以下の詳細説明及び特許請求の範囲を検討した後に明らかになるであろう。
【００１１】
（発明を実施するための最良の形態）
本発明は、衣服物品のような基体上に画像担持コーティングを転写する際に使用される独特な熱転写材料に関する。本発明の熱転写材料は、冷間剥離転写処理に使用することができ、従来の画像担持コーティングと比較して、優れた鮮やかさ及び耐洗浄性を有する画像担持コーティングをもたらす。更に、２つの実施形態において、この材料は、暗色の布地上の印刷に通常伴う洗い落ち又は灰色化なしに暗色の布地上で使用することができる。本発明の熱転写材料は、コーティングへの架橋剤の添加により優れた結果を生じる。
【００１２】
図１に示すように、本発明は、剥離可能なフィルム転写層１６が使用され、溶融して布地又は他の湾曲可能材料内に浸透する、熱転写材料１０及び熱転写方法を含む。このフィルム転写層の下には、剥離コーティング１４及び基体１２がある。この基体１２は、紙であることが望ましい。剥離可能なフィルム１６は、１つ又はそれ以上の架橋された層１８でコーティングされ、その組成は、複数の使用に適合するように調節することができる。本発明の一実施形態において、架橋されたコーティングは、不透明性及び白さをもたらすために架橋可能ポリマー結合剤、架橋剤、及び、白色顔料を含む不透明な架橋コーティング層１８である。これを用いて、形状又は文字を適宜に熱転写材料１０から切り出し、切り出された形状又は文字を材料１０から取り除き、剥離コーティング１４及び基体１２を剥離可能フィルム層１６から剥ぎ取り、剥離可能フィルム１６が布地に接触して不透明層１８が露出されるように形状又は文字を表を上にして布地上に当て、次にそれらに熱を加えることにより、デザインを作り出すことができる。剥離紙（図示せず）は、不透明な架橋コーティング層１８と熱源との間で使用される。熱源は、アイロン又は加熱プレスのような異なる手段から選択することができる。架橋剤が白色の不透明な架橋コーティング１８を布地の表面上に保持する一方で、剥離可能なフィルム１６は、溶融して布地内に浸透し、画像を永久的に結合する。
【００１３】
図２に示すように、本発明の熱転写材料２０は、上述のものと同じ種類の紙２２、剥離コーティング２４、フィルム２６、及び、架橋された不透明層２８を使用する。それは、架橋された不透明層２８の上に更なる架橋された印刷可能層２９を有する。この層２９は、様々なプリンタ、特にインクジェットプリンタとの使用に合わせて作ることができる。それは、画像をその上に最初に印刷することができる点を除いて、第１の実施形態と同じ方法で使用される。架橋された不透明層２８及び架橋された印刷可能層２９は、画像を担持する剥離可能フィルム２６が布地に接触している時、露出されて布地の表面と対向したままである。次に、熱及び圧力を用いて、剥離可能フィルム２６が溶融して布地内に浸透する。剥離紙（図示せず）は、印刷可能層が熱源に付着するのを避けるために使用されることが望ましい。剥離可能フィルム層２６は、溶融して布地内に浸透し、それによって永久的な結合を形成する。剥離紙は、ブラウンブリッジから入手可能なシリコーンコーティングされた紙のような、任意の剥離紙とすることができる。
【００１４】
図３に示すように、望ましくは白色又は薄い色の布地と共に使用される本発明の熱転写材料３０の第３の実施形態は、上述のものと同じ紙３２、剥離コーティング３４、及び、剥離可能フィルム３６を使用する。それは、架橋された不透明層を有していない。その代わりに、架橋された印刷可能層３９が、剥離可能フィルム３６の上にある。画像は、架橋された印刷可能層３９上に印刷することができる。画像及び架橋された印刷可能層３９は、画像を担持する剥離可能フィルム３６が剥離コーティング３４及び紙３２から剥ぎ取られ、架橋された印刷可能層３９と熱源との間の剥離紙を使用して布地上で画像側を上にして加熱された時、
その表面上に留まる。
【００１５】
本発明は、従って、基体、剥離コーティング、剥離可能フィルム、及び、１つ又はそれ以上の架橋層を有する熱転写材料を提供する。架橋層は、架橋された不透明層、架橋された印刷可能層、又は、この２つの組合せから選択される。  架橋された不透明層は、ポリマー結合剤、架橋剤、及び、不透明化材料を含む。不透明化剤は、コーティング層が比較的不透明になるように境界面で光を散乱させる粒子状材料である。不透明化剤は、白色で光散乱に十分に適した粒径及び密度を有することが望ましい。このような不透明化剤は、グラフィック技術の当業者には公知であり、酸化アルミニウム及び二酸化チタンなどの鉱物、又は、ポリスチレンのようなポリマーの粒子が含まれる。各場合で必要とされる不透明化剤の量は、目標とする不透明度、不透明化剤の効率、及び、コーティングの厚さに依存することになる。例えば、厚さ１ミルのフィルムにおける約２０％のレベルの二酸化チタンは、黒い布材料の装飾に対して適当な不透明度をもたらす。二酸化チタンは、非常に効率的な不透明化剤であり、他の種類は、一般的に同じ結果を得るためにより大きな充填を必要とする。
【００１６】
架橋された不透明層は、暗色の基体に使用された時の灰色化及び画像の不透明性の損失を防止するように設計される。架橋剤は、不透明層のポリマーと反応して三次元ポリマー構造を形成し、これは熱で軟化し得るが、布地内への流れは認められるほどではない。布地内への流れが発生した場合、白色の画像は、明快さが落ちるか又は洗い落とされる。本発明で使用することができる不透明な架橋剤には、以下に限定されないが、「ＸＡＭＡ７」（シブロン・ケミカル・カンパニー製、米国ニュージャージー州バーミンガム所在）の商品名で販売されている多官能性アジリジン架橋剤、イソシアネート、エポキシ樹脂、オキサゾリン、及び、メラミン−ホルムアルデヒド樹脂が含まれる。
【００１７】
架橋された不透明ポリマー層の厚さは、約０．４から約２ミルである。架橋層は、不透明化顔料、架橋可能なポリマー結合剤、恐らくは界面活性剤又は分散剤又はその両方、及び、架橋剤を包含し、熱が加えられた時に硬化するものが望ましい。例えば、架橋可能な結合剤は、カルボキシル基を含むことができ、架橋剤は、エポキシ樹脂、多官能性アジリジン、カルボジイミド、又は、オキサゾリン官能性ポリマーのようなカルボキシル基と反応するものとすることができる。必要とされる架橋剤の量は、ポリマー結合剤と架橋剤の効果性とによって変動することになる。例えば、シブロン・ケミカル・カンパニー製の多官能性アジリジンの「ＸＡＭＡ７」は、僅か数パーセントのレベルで効果的である。エポキシ樹脂のような他の架橋剤は、カルボン酸ポリマーによっては、通常、約５から約２０％の量で必要とされる。他の種類の架橋反応においては、メラミン−ホルムアルデヒド、尿素ホルムアルデヒド、又は、アミン・エピクロロヒドリンの架橋剤を使用するヒドロキシル基を有するポリマーが含まれる。ヒドロキシル官能性ポリマーはまた、多官能性イソシアネートと架橋することができるが、イソシアネートは、水と反応することから無水溶剤が必要である。
【００１８】
カルボキシル基を有する他のポリマーは、アクリル樹脂（カラボセット樹脂、Ｂ・Ｆ・グッドリッチ・インコーポレーテッド製、米国オハイオ州クリーブランド所在）、ポリウレタン（Ｋ・Ｊ・クイン・アンド・カンパニー製、米国ニューハンプシャー州シーブルック所在）、及び、エチレンアクリル酸コポリマー（ミクレマン・ケミカル・カンパニー製、米国オハイオ州シンシナティ所在）を含む多くの種類が入手可能である。上述のように、必要な架橋剤の量は、ポリマー及びカルボキシル含有量によって異なることになる。例えば、ミクレマン・ケミカル製「Ｍｉｃｈｅｍ  Ｐｒｉｍｅ  ４９９０」は、僅かに１から３％の「ＸＡＭＡ７」架橋剤を必要とする。
上述の通り、架橋された不透明層においては中程度の量の顔料のみが必要とされる。中程度とは、約１５％から約６０％を意味し、約３０％か好ましい。この顔料の量は、約０．５から約２ミルのフィルム厚さに対して顔料層の布地内への浸透が架橋によって妨げられることを条件として、所要の不透明度を与えるのに十分である。
【００１９】
布地の装飾に必要とされる不透明度をもたらすには、コーティングは、実質的に布地の表面上に残るべきである。転写処理において熱及び圧力によってコーティングが実質的に布地内に埋まってしまった場合、布地の暗色が目立ち、そのデザインに灰色又は白墨調の外観を与える。従って、コーティングは、目標とする転写温度で流体になる時点までは軟化に抵抗するべきである。不透明コーティングを支持する剥離可能フィルムは転写温度で溶融して布地内に流れなければならない点を思い出せば、剥離可能フィルムと不透明コーティングとの間で必要とされる関係が明らかになる。不透明コーティングは、剥離可能フィルムの軟化点又はそれ以下で流体になるべきではない。「流体」及び「軟化点」という用語は、本明細書では実際的な意味で使用されている。流体とは、コーティングが容易に布地内に流れることを意味する。「軟化点」という用語は、リング及びボール軟化点のように幾通りかで定義することができる。リング及びボール軟化点の判断は、「ＡＳＴＭ（米国材料試験協会）Ｅ２８」に従って行われる。メルトフローインデックスは、溶融可能なポリマーの流れ特性を説明する上で有用である。例えば、「ＡＳＴＭ」方法「Ｄ１２３８−８２」の下での０．５から約８００のメルトフローインデックスが、本発明の剥離可能フィルム層に必要である。不透明層については、メルトフローインデックスは、剥離可能フィルム層のそれの少なくとも１０分の１、望ましくは１００分の１、最も望ましくは少なくとも１０００分の１だけ小さくなるべきである。本発明の架橋されたコーティングは、架橋された三次元構造の形成によって転写温度では認められるほどに流れないという目標とする特性を満足する。
【００２０】
不透明コーティングは、分散された不透明化剤と共に、水又は溶剤中のポリマーの分散物又は溶体として塗布されることが望ましい。上述のポリマーの種類の多くは、溶剤中の溶体又は水中の分散物として入手可能である。例えば、アクリルポリマー及びポリウレタンは、溶剤又は水ベースの乳液の形態で多くの種類が入手可能である。他の有用な水ベースの種類には、エチレン酢酸ビニル・コポリマー・ラチス、メタクリル酸エチレンコポリマーのアイオノマー分散物、及び、アクリル酸エチレンコポリマー分散物が含まれる。多くの場合において、装飾布地の耐洗浄性及び優れた耐水性が必要とされることになる。溶剤中のポリウレタン、又は、ポリウレタン及びアクリル酸エチレン分散物のような水中のアミン分散ポリマーなど、界面活性剤を含有しないポリマー調製物は、これらの要件を満足することができる。
【００２１】
更に、本発明は、単独か又は架橋された不透明層と共に、第２の架橋ポリマー層を使用することができる。第２の架橋ポリマー層は、架橋された印刷可能層である。架橋された印刷可能層は、画像、染料、又は、顔料の白色／不透明層内への浸透を妨げる。白色不透明層を有しない実施形態において、架橋された印刷可能層は、印刷画像の白色又は薄い色の布地内への浸透を妨げる。いずれの場合においても、架橋された印刷可能層は、その架橋によって、転写された後に布地上で非常に大きな耐久性を有する洗浄可能な画像担持面になる。
【００２２】
架橋された印刷可能層の組成は、インクジェット、熱転写、及び、静電トナー転写などを含む、画像を印刷する様々な印刷方法に適合するように調節することができる。架橋された印刷可能層に必要な成分は、結合剤及び架橋剤を含むのみである。この結合剤又は架橋剤は、架橋された不透明層に関して上述したものと類似とすることができるが、架橋された印刷可能層は顔料を含まない。更に、界面活性剤、分散剤、及び、粘性調整剤のような加工助剤を含んでもよい。
【００２３】
架橋された印刷可能層は、インクジェット印刷を含む様々な印刷方法に合うように適応させることができる。インクジェット印刷の場合、コーティングは、米国特許第５，７９８，１７９号、第５，５０１，９０２号、及び、第６，０３３，７３９号で説明されているものと非常に類似のものとすることができる。これらのコーティングは、熱可塑性粒子、結合剤、カチオン樹脂、及び、インク粘性調整剤を含み、布地転写に対する従来のインクジェット印刷用途において有用である。本発明においては、このようなコーティングに架橋剤が添加されるので、転写が行われる時にコーティングが表面上に保持されることになる。しかし、架橋剤は、ポリマーが熱及び圧力の下で布地と結合する能力を抑制するので、架橋されていない剥離可能フィルムの追加が必要である。他の画像化方法と共に使用する際は、要件が若干異なる。静電印刷の場合、この印刷方法ではインク吸収性を得るための紛体ポリマー、カチオンポリマー、又は、インク粘性調整剤を必要としないので、アクリル酸又はポリエチレン結合剤、及び、架橋剤で十分であろう。その代わりに、プリンタ内に確実な給紙が行われるように、スリップ剤及び帯電防止剤を架橋されたコーティングに添加することができる。米国特許第５，３４２，７３９号で説明されているような感熱式印刷又はクレヨンマーキングコーティングの場合、これらのコーティングは、架橋剤の添加によって調整することができる。この方法に関しては、コーティングは、感熱リボンワックス又は樹脂系インクと合うことが必要であり、良好なリボン接触及び均一な加熱が得られるように滑らかで均一であるべきである。
【００２４】
剥離可能な非架橋フィルム層は、熱及び圧力を加えた後の布地への永久的結合をもたらすために上述の３つの実施形態の全てにおいて使用される。フィルムの厚さは、印刷後に引き伸ばしたり引き裂いたりすることなくフィルムを裏地から剥離して取り扱うことができるほど十分なものであるべきである。しかし、フィルムが厚すぎたり又は堅すぎる場合、それが転写された後で布地に過度の堅さを付与することになる。約０．８から約３ミルのフィルム厚は、これらの要件を満足するが、約１．２から約２．５ミルのフィルム厚が好ましい。多くの種類のポリマーフィルムが結合層の役目を果たすことができる。これには、ポリオレフィンと、オレフィンのコポリマーと、酢酸ビニル、アクリル酸、メタクリル酸、アクリル酸エステル、及び、スチレンなどのような他のモノマーとが含まれる。これに有用なフィルムを形成する他の種類のポリマーには、ポリアミド、ポリエステル、及び、ポリウレタンが含まれる。
【００２５】
本発明の熱転写材料の内部剥離可能層は、溶融することができ、かつコーティングされる基体の表面に適合することができる任意の材料を含むことができる。溶融して十分に結合するために、内部剥離可能層は、「ＡＳＴＭ」の「Ｄ１２３８−８２」を使用して判断される約８００よりも小さいメルトフローインデックスを有することが望ましい。剥離可能層はまた、約４００°Ｆよりも低い溶融温度及び／又は軟化温度を有することが望ましい。本明細書で使用される時、「溶融温度」及び「軟化温度」は、剪断条件の下で剥離可能層が溶融及び／又は流れる温度を意味するように使用される。剥離可能層は、約０．５から約８００のメルトフローインデックス、及び、約１５０°Ｆから約３００°Ｆの軟化温度を有することが更に望ましい。剥離可能層は、約２から約６００のメルトフローインデックス、及び、約２００°Ｆから約２５０°Ｆの軟化温度を有することが更に一層望ましい。
【００２６】
剥離コーティングは、剥離可能ラベルやマスキングテープなどの製造技術で公知の広範な材料から作ることができる。例えば、シリコーンポリマーは、非常に有用であり公知である。更に、アクリル酸、ポリ酢酸ビニル、ポリスチレン、ポリビニルアルコール、ポリウレタン、及び、ポリ塩化ビニルのような多くの種類のラチスと、エチレン酢酸ビニル・コポリマー、アクリル酸コポリマー、塩化ビニル酢酸、及び、酢酸ビニルアクリル酸などのような多くのコポリマーラチスとを使用することができる。場合によっては、米国特許第５，７９８，１７９号で説明されているように、石鹸、洗剤、及び、シリコーンのような剥離剤を剥離コーティングに添加することが役に立つであろう。このような剥離剤の量は、次に、目標とする剥離が得られるように調整することができる。
【００２７】
必要に応じて、剥離コーティング層は、加工助剤、剥離剤、顔料、艶消し剤、消泡剤、及び、流動抑制剤などのような他の添加剤を含んでもよい。剥離コーティングの厚さはそれほど重大ではない。正しく機能するためには、フィルムと剥離コーティングとの間の結合は、フィルムを裏地から取り除くために１インチ当たり約０．１から０．３ポンドの力が必要であるような結合であるべきである。力が大きすぎた場合、フィルムは、取り除かれる時に破れるか、又は、引伸ばされて変形することがある。力が小さすぎた場合は、材料をシートに加工したりプリンタで処理する際にフィルムが剥がれることがある。
【００２８】
剥離コーティング層は、以下に限定されないが、コーティングされる基体及びそれに一時的に結合されるフィルムを含むいくつかの要因によってかなり変動する層厚を有することができる。一般的に、剥離コーティング層は、約２ミル（５２ミクロン）よりも小さい厚さを有する。剥離コーティング層は、約０．１ミルから約１．０ミルの厚さを有することがより望ましい。剥離コーティング層は、約０．２ミルから約０．８ミルの厚さを有することが更に一層望ましい。
【００２９】
剥離コーティング層の厚さはまた、坪量を用いて説明することができる。剥離コーティング層は、約１２ポンド／１４４平方ヤード（４５ｇｓｍ）よりも小さい坪量を有することが望ましい。剥離コーティング層は、約６．０ポンド／１４４平方ヤード（２２．５ｇｓｍ）から約０．６ポンド／１４４平方ヤード（２．２ｇｓｍ）の坪量を有することが更に望ましい。剥離コーティング層は、約４．０ポンド／１４４平方ヤード（１５ｇｓｍ）から約１．０ポンド／１４４平方ヤード（３．８ｇｓｍ）の坪量を有することが更に一層望ましい。
【００３０】
本発明のコーティングを塗布するのに、多くの種類のコーティング塗布方法を使用することができる。剥離コーティングは、ロールコーティング、スプレーコーティング、「メイヤー」ロッドコーティング処理、及び、グラビアロールコーティング処理を使用し、溶剤ベースの溶体、又は、水ベースの乳液又は分散物として、従来のコーティング技術を使用して塗布することができる。同じ種類のコーティング技術は、架橋された不透明コーティング及び架橋された印刷可能コーティングに対して使用することができる。これらの方法はまた、剥離可能フィルムコーティングに使用することができるであろうが、押出コーティングは、熱可塑性ポリマーの比較的厚いフィルムを塗布する非常に便利で正確な方法であり、従って押出コーティングが好ましい。しかし、押出コーティングは、架橋可能ポリマーが一般的に溶融押出しすることができないことから、架橋印刷可能コーティング又は架橋不透明コーティングの塗布には適さないであろう。
【００３１】
上述の層に加えて、熱転写材料は、ベース基体を含む。基部の正確な組成、厚さ、又は、重量は、ベース基体が画像が付加される前に取り除かれることから、転写処理にとって重大ではない。従って、それは、上述の説明に含まれていた様々な印刷処理に適応させることができる。可能なベース基体のいくつかの例には、セルロース不織ウェブ及びポリマーフィルムが含まれる。一般的に、厚さ約４ミルの紙裏地は、大半の用途に適する。例えば、紙は、キンバリー・クラーク・ニーナー・ペーパー製の「エイボン・ホワイト・クラシック・クレスト」の２４ポンド／１３００平方フィートのものなど、通常の事務所用プリンタ又はコピー機で使用される種類とすることができる。以下に限定されないが、一般的なリソラベル紙、ボンド紙、及び、ラテックス飽和紙を含むくつかの異なる種類の紙が本発明に適する。
【００３２】
本発明はまた、印刷可能な熱転写材料を製造する方法に関する。本方法は、基体層を準備する段階と、剥離コーティング層を基体層の上に塗布する段階と、剥離可能フィルムコーティングを剥離コーティング層の上に塗布する段階と、その後に架橋可能ポリマーの層を塗布する段階とを含む。架橋可能ポリマーは、架橋可能な不透明層、架橋可能な印刷可能層、又は、架橋可能な不透明層及び架橋可能な印刷可能層から選択することができる。本発明の一実施形態において、上述のコーティング混合物の１つ又はそれ以上は、溶液、ロール、ブレード、及び、エアナイフによるコーティング手順のような公知のコーティング技術によって基体層に塗布される。個々のコーティングの各々は、その後、当業者に公知の任意の乾燥手段によって乾燥させることができる。適切な乾燥手段には、以下に限定されないが、蒸気加熱ドラム、圧搾空気、放射加熱、又は、それらの組合せが含まれる。当業者に公知の任意の押出コーティング技術を本発明で使用することができる。
【００３３】
本発明は、更に、上述の熱転写材料を使用して基体に転写コーティングをする方法に関する。本方法は、上面（印刷被膜）を印刷する段階と、その後に印刷されたフィルムを裏地から剥離する段階と、印刷フィルムを布地又は他の表面上に置く段階と、剥離紙をフィルム上に当てる段階と、熱及び圧力を剥離紙に加える段階と、材料を自然冷却させて冷却後に剥離紙を取り除く段階とを含む。加熱プレスを使用する場合の温度は、約２５０°Ｆから約４００°Ｆであり、３００°Ｆから３５０°Ｆが好ましい。
本発明は、以下の実施例によって更に説明される。しかし、このような実施例は、いかなる点においても本発明の精神又は範囲を限定するものと解釈すべきではない。実施例においては、特に断らない限り、全ての部は重量比である。
【００３４】
実施例
様々な熱転写材料を使用して複数の転写が行われた。各熱転写材料は、ベース基体、剥離コーティング層、剥離可能層、架橋された不透明層、架橋された印刷可能層の１つ又はそれ以上を含んでいた。各層の詳細な説明は以下の通りである。
いくつかの剥離コーティングのような浮遊粒子のないコーティングは、水と共に各成分を混ぜ合わせることにより、目標とする組成及び固形物含有量になるように作られた。ポリマー紛体又は可塑材を含有するコーティングは、コーティング全体をコロイド・ミルに通すことによって分散された。
【００３５】
実施例１
調製及び試験されたサンプルは、紙、剥離コーティング、フィルム、及び、いくつかのコーティングから成るものであった。全ての実施例に関して基体として使用した紙は、極めて滑らかなキンバリー・クラーク・ニーナー・ペーパー製の２４＃の「エイボン・ホワイト・クラシック・クレスト」であった。剥離コーティングは、２．６ポンド／１３００平方フィートで５０乾燥部の「ウルトラホワイト９０」粘土である「Ｒｈｏｐｌｅｘ  ＳＰ  １００」であった。剥離コーティングされた紙は、パイロットロールとして調製され、使用前に蒸気で巻きを取る処理が為された。２つの種類のフィルムが使用された。フィルム（Ｆ−１）は、「Ｎｕｃｒｅｌ  ５９９」で厚さ１．８ミルであった。フィルム（Ｆ−２）は、７０％の「Ｓｕｒｌｙｎ  １７０２」と、メタクリル酸エチリン樹脂中のＴｉＯ２濃縮物である３０％の「Ａｍｐａｃｅｔ  １１２００」との配合物であった。２つの不透明層が試された。
【００３６】
（Ｏ−１）は、「Ｍｉｃｈｅｍ  Ｐｒｉｍｅ  ４９９０」（１００乾燥部）、ＴｉＯ２分散物（５０乾燥部）、及び、「Ｔｅｒｇｉｔｏｌ  １５Ｓ４０」界面活性剤（２乾燥部）の混合物であった。固形物含有量は約４０％であった。
（Ｏ−２）は、単に２．５乾燥部の「ＸＡＭＡ７」が添加された（Ｏ−１）である。「ＸＡＭＡ７」は、シブロン・ケミカル・カンパニー（米国ニュージャージ州バーミンガム所在）から販売されている多官能性アジリジン架橋剤である。確実にｐＨが少なくとも９であるように、アンモニアが（Ｏ−２）コーティングに添加された。
【００３７】
「Ｎｕｃｒｅｌ  ５９９」及び「Ｓｕｒｌｙｎ  １７０２」は、デュポン（米国デラウェア州ウィルミントン所在）から入手された。「Ａｍｐａｃｅｔ  １１２００」は、アンパセット・コーポレーション（米国オハイオ州シンシナティ所在）から入手された。「Ｍｉｃｈｅｍ  Ｐｒｉｍｅ  ４９９０」は、ミクレマン・ケミカル（米国オハイオ州シンシナティ所在）製のアクリル酸エチレン樹脂分散剤である。使用した二酸化チタンスラリは、デュポン（米国デラウェア州ウィルミントン所在）製の「Ｔｉ−Ｐｕｒｅ  ＲＰＳ  Ｖａｎｔａｇｅ」分散剤であった。「Ｔｅｒｇｉｔｏｌ  １５Ｓ４０」は、ユニオン・カーバイド（米国コネチカット州ダンベリー所在）製の界面活性剤である。
インクジェット印刷コーティング（Ｊ−１）は、以下の表Ｉの通りであった。
【００３８】
（表Ｉ）（Ｊ−１）コーティング
2004522612.tif 000002
【００３９】
インクジェット印刷コーティング（Ｊ−１）は混合され、その後、１ミルの間隙を使用してコロイド・ミルで粉末にされ、その紛体ポリマーを分散させた。
カチオンポリマー「Ｌｕｐａｓｏｌ  ５Ｃ８６Ｘ」及び「Ａｌｃｏｓｔａｔ  １６７」が水で希釈され、塊にならないように十分に混ぜながら添加された。
「Ｏｒｇａｓｏｌ  ３５０１  ＥＸＤ」は、アトフィナ（米国ペンシルベニア州フィラデルフィア所在）製の紛体ポリアミドである。「Ｋｌｕｃｅｌ  Ｌ」は、ハーキュリーズ製のヒドロキシプロピルセルロースである。それは、水に溶解されて５％溶液として添加された。「Ｌｕｐａｓｏｌ  ５Ｃ８６Ｘ」は、「ＢＡＳＦ」（米国ニュージャージ州マウントオリーブ所在）製のエピクロロヒドリン処理されたポリエチルアミンの溶液である。「Ａｌｃｏｓｔａｔ  １６７」は、アライド・コロイズ（米国バージニア州サフォーク所在）製のポリジメチルジアリルアンモニウム塩化物の溶液である。
インクジェットコーティング（Ｊ−２）は、１００乾燥部の「Ｏｒｇａｓｏｌ  ３５００  ＥＸＤ」当たり１．２乾燥部の「ＸＡＭＡ７」を単に（Ｊ−１）に添加したものであった。インクジェットコーティング（Ｊ−３）は、（Ｊ−１）と類似のものであり、２．５乾燥部の「ＸＡＭＡ７」が添加されたものであった。
【００４０】
上述の通り、剥離コーティングのコーティング重量は、２．７ポンド／１３００平方フィートであった。フィルム（Ｆ１）及び（Ｆ２）は、共に１．８ミル厚であった。不透明コーティングは、約５ポンド／１３００平方フィートで塗布された。インクジェットコーティング（Ｊ１）、（Ｊ２）、及び、（Ｊ３）は、約４．５ポンド／１３００平方フィートで塗布された。以下の表（表ＩＩ）は、調製されたサンプルの要約である。
【００４１】
（表ＩＩ）
2004522612.tif 000003
【００４２】
サンプル（Ｓ−８）は、剥ぎ取って黒いＴシャツ布地に転写して十分に洗ったが、他の全てと同じように堅かった。それらは、全て加熱プレス及びシリコーン剥離紙を使用して３００°Ｆ及び３５０°Ｆの両方で十分に転写された。サンプル（Ｓ−１）及び（Ｓ−２）は、白いＴシャツ素材に転写された。（Ｓ−３）から（Ｓ−９）までは、黒いＴシャツ素材に転写された。（Ｓ−１）は、「洗い落ち」の画像外観を有し、３５０°Ｆで転写した時にそれが悪化し、（Ｓ−２）は、非常に明るかった。（Ｓ−３）は、暗色を有していたが、色の薄い区域は暗くて染みだらけであった。（Ｓ−４）及び（Ｓ−５）は、「白墨状」の色を有していた。（Ｓ−４）の白い区域は灰色になったが、（Ｓ−５）は非常に白かった。サンプル（Ｓ−６）及び（Ｓ−７）は、共に良好な画像が得られ、（Ｓ−７）はそれほど明るくなかった。（Ｓ−９）は、（Ｓ−７）と非常に似通ったものであった。全てのサンプルは、５回洗った後でほとんど変化がなかったが、フィルムは、布地を引伸ばしすぎると亀裂が発生した。
フィルムを併用した架橋コーティングは、明るくて洗ってもほとんど退色しない印刷（布地に転写したもの）を与える。不透明度及び白さは、不透明コーティングが架橋されていない時には失われる。画像が印刷された層が架橋されていなかった場合、画像は洗い落ちした外見を呈したが、これは、画像が不透明層又は布地内のいずれかに浸透したからである。
【００４３】
実施例２
洗浄後の転写画像の亀裂を解消することができるかを判断するために、一連の基部用紙、剥離コーティング、フィルム、不透明コーティング、及び、印刷コーティングが調製された。基部用紙、剥離コーティング、フィルム、基部コーティング、及び、印刷コーティングを以下の表ＩＩＩからＶＩＩまでに列挙する。
完成された熱転写デザインが印刷され、布地に表を上にして転写され、布地は５回洗われた。「ヒューレット・パッカード８９５」又は「ヒューレット・パッカード９７０」デスクトッププリンタで、インクジェット印刷可能デザインが多色試験印刷で印刷された。レーザカラーコピー機によるデザインが、「キャノン７００」レーザカラーコピー機で複写することによって多色テストパターンで刻まれた。転写にはブラウンブリッジ製のシリコーンコーティングされた剥離紙を使用し、その転写は、スタールズ（米国ペンシルベニア州メーソンタウン所在）製の「Ｈｏｔｒｏｎｉｘ」加熱プレスで表を上にして行われた。圧力は、６に設定されており、温度は３０秒に亘って３５０°Ｆであった。不透明コーティングを有するデザインには、黒い棉１００％のＴシャツ素材を使用した。不透明コーティングを有しないものは、白い棉１００％のＴシャツ素材に塗布された。白及び黒の両方の材料は、ヘインズ製「Ｂｅｅｆｙ  Ｔ」Ｔシャツから取ったものである。洗浄は、ユニマック（米国フロリダ州マリアンナ所在）製の市販の洗濯機「ユニマット１８」で行なった。「Ｔｉｄｅ」洗剤の１／２テーブルスプーンで、設定４（中程度の汚れ、色物）を使用した。「結果」の表に示すように、一部のサンプルを洗浄の合間に乾燥させた。これらのサンプルに対して使用した乾燥機は、シアーズ製の「ケンモア、強力特大容量」モデルであった。
【００４４】
以下の表において、表ＩＩＩは、基部用紙を説明し、表ＩＶは剥離コーティング、表Ｖはフィルム、表ＶＩは不透明コーティング、表ＶＩＩはインクジェット印刷可能デザインに対する印刷コーティングを説明するものである。表ＶＩＩＩは、レーザカラーコピー機デザインに対する印刷コーティングを示す。表ＩＸは、インクジェット印刷可能デザインのデザイン情報を示し、表Ｘは、レーザカラーコピー機デザインのデザイン情報を示す。表ＸＩは、インクジェット印刷可能デザインの洗浄試験結果を示し、表ＸＩＩは、レーザカラーコピー機デザインの洗浄試験結果を示す。フィルム以外の全てのコーティングは、「メイヤー」ロッド技術を使用して、剥離コーティングには１０から２０のロッドサイズ、他の全てのコーティングには２０から５０のロッドサイズを使用して塗布し、通気乾燥器内で乾燥させた。インクジェット印刷コーティングは、８５°Ｆで乾燥させ、他のものは約２２５°Ｆで乾燥させたが、乾燥温度は、インクジェット印刷可能コーティング以外ではいずれのコーティングに関してもあまり重大ではないと考えられた。コロナ処理をコーティング前に剥離コーティング紙に施し、フィルムの所要の粘着力及び剥離粘着強度を得るように調節した。フィルムの最適粘着剥離強度は、分離速度３００ミリメートル／分での１８０°剥離試験において判断されるように、約２５グラム／インチであると考えられた。剥離粘着力が高すぎる場合もあり、これは表に含まれている。
【００４５】
表ＩＩＩ  基部用紙
（ＢＰ  Ｉ）は、キンバリー・クラーク・ニーナー・ペーパー製の「エイボン・ホワイト・クラシック・クレスト」と呼ばれる、２４ポンド／１４４平方ヤードの「白色ボンド」紙であった。
（ＢＰ  ＩＩ）は、重量１５．２ポンド／１４４平方ヤードを有する木材パルプの水漉紙から作られたラテックス飽和紙であった。この水漉紙のシートは、１００乾燥部の「Ｒｈｏｐｌｅｘ  Ｂ  １５」、１６乾燥部の「Ｕｌｔｒａｗｈｉｔｅ  ９０」粘土スラリ、４乾燥部の「Ｒｕｔｉｌｅ」二酸化チタンスラリ、１．４乾燥部の「Ａｑｕａｐｅｌ  ７５２」、及び、０．１乾燥部の「Ｕｌｔｒａｍａｒｉｎｅ  Ｂｌｕｅ」顔料を含有する飽和剤で飽和された。「Ｒｈｏｐｌｅｘ  Ｂ  １５」は、ローム・アンド・ハース（米国ペンシルベニア州フィラデルフィア所在）製のアクリルラテックスである。「Ｕｌｔｒａｗｈｉｔｅ  ９０」は、イーグルハード・コーポレーション（米国ニュージャージ州イゼリン所在）製の粘土スラリである。「Ａｑｕａｐｅｌ  ７５２」は、ハーキュリーズ・インコーポレーテッド（米国デラウェア州ウィルミントン所在）製の撥水剤である。「Ｕｌｔｒａｍａｒｉｎｅ  Ｂｌｕｅ」顔料は、ウィッタッカー・クラーク・アンド・ダニエルス・インコーポレーテッド（米国ニュージャージ州サウス・プレーンフィールド所在）製であった。乾燥飽和剤の取り込みは、繊維の１００部当たり１８部であった。紙の厚さは４．８ミルであった。この紙はまた、巻き上がりを防止するために裏側にコーティングを塗布された。この裏側コーティングは、１００乾燥部の「Ｕｌｔｒａｗｈｉｔｅ  ９０」分散剤、及び、２６乾燥部の「Ｒｈｏｐｌｅｘ  ＨＡ１６」（ローム・アンド・ハース製のアクリルラテックス）から成るものであった。乾燥コーティング重量は、５．５ポンド／１４４平方ヤードであった。
【００４６】
表ＩＶ  剥離コーティング
（ＲＣ  Ｉ）は、１００乾燥部の「Ｒｈｏｐｌｅｘ  ＳＰ  １００」、及び、６０乾燥部の「Ｕｌｔｒａｗｈｉｔｅ  ９０」分散剤から成るものであった。「Ｒｈｏｐｌｅｘ  ＳＰ  １００」は、ローム・アンド・ハース製のアクリルラテックスである。コーティング重量は、３ポンド／１４４平方ヤードであった。
（ＲＣ  ＩＩ）は、１００乾燥部の「Ｕｌｔｒａｗｈｉｔｅ  ９０」、及び、３５乾燥部の「Ｈｙｃａｒ  ２６０８４」から成るものであった。「Ｈｙｃａｒ  ２６０８４」は、Ｂ・Ｆ・グッドリッチ（米国オハイオ州クリーブランド所在）製のアクリルラテックスである。コーティング重量は、４ポンド／１４４平方ヤードであった。
【００４７】
表Ｖ  フィルム
（Ｆ１）は、「Ｎｕｃｒｅｌ  ５９９」で１．８ミル厚であった。「Ｎｕｃｒｅｌ  ５９９」は、デュポン（米国デラウェア州ウィルミントン所在）製の５００メルトインデックスのメタクリル酸エチレンコポリマーである。
（Ｆ２）は、二層共押出しフィルムである。それは、紙側に１．２ミル厚の「Ｅｌｖａｘ  ３２００」、表面に０．５ミル厚の「Ｓｕｒｌｙｎ  １７０２」を有するものであった。「Ｅｌｖａｘ  ３２００」は、デュポン製の３５メルトインデックスのエチレン酢酸ビニルコポリマーである。「Ｓｕｒｌｙｎ  １７０２」は、デュポン製の１５メルトインデックスのアイオノマーである。
【００４８】
（Ｆ３）のフィルムは、「Ｓｕｒｌｙｎ  １７０２」７０％、及び、「Ａｍｐａｃｅｔ  １１２００」３０％の配合物であった。厚さは、１．８ミルである。「Ａｍｐａｃｅｔ  １１２００」は、アンパセット・コーポレーション（米国ニューヨーク州テリータウン所在）製のＥＭＡ樹脂内の二酸化チタン濃縮物である。
（Ｆ４）は、「Ｓｕｒｌｙｎ  １７０２」で１．８ミル厚であった。
（Ｆ５）は、「Ｅｌｖａｘ  ３２００」で１．８ミル厚であった。
（Ｆ６）は、紙側に０．９ミルの「Ｅｌｖａｘ  ３２００」、及び、表面に０．９ミルの「Ｓｕｒｌｙｎ  １７０２」を有する二層フィルムであった。
【００４９】
表ＶＩ  不透明基部コーティング
（ＯＰ１）は、１００乾燥部の「Ｍｉｃｈｅｍ  Ｐｒｉｍｅ  ４９９０」、６０乾燥部の「Ｒｕｔｉｌｅ」二酸化チタン分散剤、３乾燥部の「Ｔｒｉｔｏｎ  Ｘ１００」、及び、２．５乾燥部の「ＸＡＭＡ７」であった。「Ｍｉｃｈｅｍ  Ｐｒｉｍｅ  ４９９０」は、ミクレマン・ケミカル（米国オハイオ州シンシナティ所在）製のアクリル酸エチレンラテックスである。「Ｔｒｉｔｏｎ  Ｘ１００」は、ユニオン・カーバイド（米国コネチカット州ダンベリー所在）製の非イオン界面活性剤である。「ＸＡＭＡ７」は、シブロン・ケミカル（米国ニュージャージ州バーミンガム所在）製の多官能性アジリジン架橋剤である。「Ｒｕｔｉｌｅ」二酸化チタン分散剤は、１６１部の水、デュポン（米国デラウェア州ウィルミントン所在）製の２００部の「ＲＰＤ  Ｖａｎｔａｇｅ」二酸化チタン、及び、４部の「Ｔａｍｏｌ  ７３１」を高せん断ミキサー内で分散させることにより製造された。「Ｔａｍｏｌ  ７３１」は、ローム・アンド・ハース製の分散剤である。コーティングのｐＨは、アンモニアを用いて１０から１１の間に調節された。コーティング重量は、４．５ポンド／１４４平方ヤードであった。
【００５０】
（ＯＰ２）は、「ＸＡＭＡ７」の量を５乾燥部に上げた点を除いて（ＯＰ１）と類似のものであった。
（ＯＰ３）は、「ＸＡＭＡ７」のレベルが７乾燥部であった点を除いて（ＯＰ１）と類似のものであった。
（ＯＰ４）は、１００乾燥部の「Ｍｉｃｈｅｍ  Ｐｒｉｍｅ  ４９９０」、７５乾燥部の「Ｒｕｔｉｌｅ」二酸化チタン分散剤（上記（ＯＰ１）の場合と同様に調製）、５０乾燥部の「Ｂｅｎｚｏｆｌｅｘ  ３５２」、及び、３乾燥部の「ＸＡＭＡ７」であった。「Ｂｅｎｚｏｆｌｅｘ  ３５２」は、ベルシコル・ケミカル・カンパニー（米国イリノイ州ローズモント所在）製のシクロヘキサン・ジメタノール・ジベンゾアートである。それは、パウダーサイズ・インコーポレーテッド（米国ペンシルベニア州クエーカータウン所在）によって平均粒径８ミクロンに砕かれた。砕かれた材料は、水と、１００乾燥部の「Ｂｅｎｚｏｆｌｅｘ  ３５２」粉末当たり３乾燥部の「Ｔｒｉｔｏｎ  Ｘ１００」とを使用し、高せん断ミキサーを用いて全固形物含有量３０％になるように水中で分散された。コーティングの全固形物は約４０％であった。ｐＨは、アンモニアを用いて１０から１１の間に調節された。コーティング重量は、４．５ポンド／１４４平方ヤードであった。
【００５１】
（ＯＰ５）は、１００乾燥部の「ＵＣＡＲ  ＡＷ８７５」、上記（ＯＰ１）の場合と同様に調製された１０５乾燥部の「Ｒｕｔｉｌｅ」二酸化チタン分散剤、５０乾燥部の「Ｂｅｎｚｏｆｌｅｘ  ３５２」分散剤（上記（ＯＰ４）の場合と同様に調製）、及び、２５乾燥部の「Ｍｉｃｈｅｍ  Ｐｒｉｍｅ  ４９９０」であった。コーティングの全固形物含有量は、約４０％であった。コーティング重量は、５ポンド／１４４平方ヤードであった。「ＵＣＡＲ  ＡＷ８７５」は、ユニオン・カーバイド製のポリ塩化ビニルラテックスである。
【００５２】
（ＯＰ６）は、１００乾燥部の「Ｒｈｏｐｌｅｘ  ＳＰ  １００」（「Ｒｈｏｐｌｅｘ  ＳＰ  １００」は、ローム・アンド・ハース製のアクリルラテックスである）、１００乾燥部の「Ｒｕｔｉｌｅ」チタン分散剤（上記（ＯＰ１）の場合と同様）、及び、１００乾燥部の「Ｍｉｃｈｅｍ  Ｐｒｉｍｅ  ４９９０」であった。コーティングのｐＨは、アンモニアを用いて１０から１１の間に調節された。コーティングの全固形物含有量は、約４０％であった。コーティング重量は、６ポンド／１４４平方ヤードであった。
【００５３】
（ＯＰ７）は、１００乾燥部の「Ｍｉｃｈｅｍ  Ｐｒｉｍｅ  ４９９０」、６０乾燥部の「Ｒｕｔｉｌｅ」二酸化物チタン分散剤（ＯＰ１の場合と同様）、２．５乾燥部の「ＸＡＭＡ７」、２０乾燥部の「Ｓｙｌｏｊｅｔ  Ｐ  ６１２」（「Ｓｙｌｏｊｅｔ  Ｐ  ６１２」は、米国メリーランド州ボルチモア所在のグレース・デイビソン製のシリカゲル粉末である）、６乾燥部の「Ａｌｃｏｓｔａｔ  １６７」（カチオンポリマーであって、米国バージニア州サフォーク所在のアライド・コロイズ製のポリジメチルジアリルアンモニウム塩化物）、４乾燥部の「Ｌｕｐａｓｏｌ  ５Ｃ８６Ｘ」（米国ノースカロライナ州シャーロット所在のＢＡＳＦ製の改質ポリエチレンイミン）であった。ｐＨは、アンモニアを用いて１０から１１の間に調節された。コーティングの全固形物パーセントは、約３０％であった。コーティング重量は、４．５ポンド／１４４平方ヤードであった。
【００５４】
（ＯＰ８）は、「Ｓｙｌｏｊｅｔ」が省かれた点を除いて（ＯＰ７）と類似のものであった。
（ＯＰ９）は、１００乾燥部の「Ｍｉｃｈｅｍ  Ｐｒｉｍｅ  ４９９０」、及び、１２０乾燥部の「Ｒｕｔｉｌｅ」二酸化チタン分散剤（上記ＯＰ１の場合と同様）であった。コーティングの全固形物パーセントは、約４０％であった。コーティング重量は、４．５ポンド／１４４平方ヤードであった。
（ＯＰ１０）は、１００乾燥部の「Ｍｉｃｈｅｍ  Ｐｒｉｍｅ  ４９９０」、１２０乾燥部の「Ｒｕｔｉｌｅ」二酸化チタン分散剤、及び、４０乾燥部の「Ｓｙｌｏｊｅｔ  Ｐ  ６１２」であった。コーティングの全固形物パーセントは、約４０％であった。コーティング重量は、４．５ポンド／１４４平方ヤードであった。
【００５５】
（ＯＰ１１）は、１００乾燥部の「Ｍｉｃｈｅｍ  Ｐｒｉｍｅ  ４９９０」、６０乾燥部の「Ｒｕｔｉｌｅ」二酸化チタン分散剤、及び、１０乾燥部の「Ｅｐｏｃｒｏｓｓ  ＷＳ  ５００」であった。「Ｅｐｏｃｒｏｓｓ  ＷＳ  ５００」は、ＮＡ・インダストリーズ（米国テネシー州チャタヌーガ所在）製の多官能性オキサゾリン架橋剤である。コーティング重量は、４．５ポンド／１４４平方ヤードであった。コーティングの全固形物パーセントは、約４０％であった。
（ＯＰ１２）は、「Ｅｐｏｃｒｏｓｓ  ＷＳ  ５００」を５乾燥部だけ有する点以外は（ＯＰ１１）と類似のものであった。
【００５６】
（ＯＰ１３）は、１００乾燥部の「Ｎｅｏｒｅｚ  Ｒ６００」（「Ｎｅｏｒｅｚ  Ｒ６００」は、米国マサチューセッツ州ウィルミントン所在のネオレジンズ製のポリウレタンラテックスである）、及び、６０乾燥部の「Ｒｕｔｉｌｅ」二酸化チタン分散剤であった。コーティングの全固形物パーセントは、約４０％であった。コーティング重量は、４．５ポンド／１４４平方ヤードであった。
（ＯＰ１４）は、１００乾燥部の「Ｎｅｏｒｅｚ  Ｒ６００」、及び、１２０乾燥部の「Ｒｕｔｉｌｅ」二酸化チタン分散剤であった。コーティングの全固形物パーセントは、約４５％であった。コーティング重量は、４．５ポンド／１４４平方ヤードであった。
【００５７】
（ＯＰ１５）は、１００乾燥部の「Ｎｅｏｒｅｚ  ６００」、６０乾燥部の「Ｒｕｔｉｌｅ」二酸化チタン分散剤、及び、５乾燥部の「ＸＡＭＡ７」であった。ｐＨは、アンモニアを用いて１０から１１の間に調節された。コーティングの全固形物パーセントは、約４０％であった。コーティング重量は、４．５ポンド／１４４平方ヤードであった。
（ＯＰ１６）は、１００乾燥部の「Ｎｅｏｒｅｚ  Ｒ６００」、１２０乾燥部の「Ｒｕｔｉｌｅ」二酸化チタン分散剤、及び、５乾燥部の「ＸＡＭＡ７」であった。コーティングのｐＨは、アンモニアを用いて１０から１１の間に調節された。コーティングの全固形物は、約４５％であった。コーティング重量は、４．５ポンド／１４４平方ヤードであった。
【００５８】
（ＯＰ１７）は、１００乾燥部の「Ｍｉｃｈｅｍ  Ｐｒｉｍｅ  ４９９０」、３０乾燥部の「Ｒｕｔｉｌｅ」二酸化チタン分散剤、及び、３乾燥部の「ＸＡＭＡ７」であった。コーティングの全固形物パーセントは、約３５％であった。コーティングのｐＨは、アンモニアを用いて１０から１１の間に調節された。コーティングは二層に塗布され、両方の塗布の後で乾かされた。全コーティング重量は、約９ポンド／１４４平方ヤードであった。
【００５９】
（ＯＰ１８）は、１００乾燥部の「Ｎｅｏｒｅｚ  Ｒ６００」、３０乾燥部の「Ｒｕｔｉｌｅ」二酸化チタン分散剤、及び、３乾燥部の「ＸＡＭＡ７」であった。コーティングのｐＨは、アンモニアを用いて１０から１１の間に調節された。コーティングの全固形物パーセントは、約３５％であった。コーティングは二層に塗布され、両方の塗布の後で乾かされた。全コーティング重量は、約９ポンド／１４４平方ヤードであった。
【００６０】
（ＯＰ１９）は、１００乾燥部の「Ｎｅｏｒｅｚ  ６７２」、６０乾燥部の「Ｒｕｔｉｌｅ」二酸化チタン分散剤、及び、３乾燥部の「ＸＡＭＡ７」であった。ｐＨは、アンモニアを用いて１０から１１の間に調節された。コーティングの全固形物パーセントは、約４０％であった。コーティング重量は、６ポンド／１４４平方ヤードであった。（「Ｎｅｏｒｅｚ  ６７２」は、ネオレジンズ製のポリウレタンラテックスである。）
【００６１】
（ＯＰ２０）は、１００乾燥部の「Ｓａｎｃｕｒｅ  ２７１０」、及び、６０乾燥部の「Ｒｕｔｉｌｅ」二酸化チタン分散剤であった。コーティングの全固形物パーセントは、約４０％であった。コーティング重量は、６．６ポンド／１４４平方ヤードであった。
（ＯＰ２１）は、（ＯＰ２０）と類似のものであったが、１乾燥部の「ＸＡＭＡ７」が付加され、ｐＨがアンモニアを用いて１０から１１の間に調節された。
（ＯＰ２２）は、（ＯＰ２０）と類似のものであったが、３乾燥部の「ＸＡＭＡ７」が付加され、コーティングのｐＨは、アンモニアを用いて１０から１１の間に調節された。
【００６２】
（ＯＰ２３）は、１００乾燥部の「Ｓａｎｃｕｒｅ  ２７１０」、８４乾燥部の「Ｒｕｔｉｌｅ」二酸化チタン分散剤、４０乾燥部の「Ｂｅｎｚｏｆｌｅｘ  ３５２」分散剤（上記の（ＯＰ４）の場合と同様に砕かれて分散されたもの）、及び、３乾燥部の「ＸＡＭＡ７」であった。ｐＨは、アンモニアを用いて１０から１１の間に調節された。コーティング重量は、６．６ポンド／１４４平方ヤードであった。
【００６３】
（ＯＰ２４）は、（ＯＰ２１）と類似のものであったが、コーティング重量は、５．５ポンド／１４４平方ヤードであった。
（ＯＰ２５）は、（ＯＰ２１）と類似のものであったが、コーティング重量は、４．４ポンド／１４４平方ヤードであった。
（ＯＰ２６）は、１００乾燥部の「Ｓａｎｃｕｒｅ  ２７１０」、４０乾燥部の「Ｒｕｔｉｌｅ」二酸化チタン分散剤、及び、１乾燥部の「ＸＡＭＡ７」であった。ｐＨは、アンモニアを用いて１０から１１の間に調節された。コーティングの全固形物パーセントは、約４０％であった。コーティング重量は、６．６ポンド／１４４平方ヤードであった。
【００６４】
（ＯＰ２７）は、１００乾燥部の「Ｓａｎｃｕｒｅ  ２０１９」、６０乾燥部の「Ｒｕｔｉｌｅ」二酸化チタン分散剤、及び、３乾燥部の「ＸＡＭＡ７」であった。ｐＨは、アンモニアを用いて１０から１１の間に調節された。コーティングの全固形物パーセントは、約３３％であった。コーティング重量は、５．７ポンド／１４４平方ヤードであった。
（ＯＰ２８）は、（ＯＰ２７）と類似のものであったが、「Ｒｕｔｉｌｅ」チタニウム二酸化物は４０乾燥部だけ添加された。
【００６５】
（ＯＰ２９）は、１００乾燥部の「Ｓａｎｃｕｒｅ  ２７１０」、４０乾燥部の「Ｒｕｔｉｌｅ」二酸化チタン分散剤、及び、５乾燥部の「ＸＡＭＡ７」であった。ｐＨは、アンモニアを用いて１０から１１の間に調節された。コーティングの全固形物パーセントは、約３３％であった。コーティング重量は、６．２ポンド／１４４平方ヤードであった。
（ＯＰ３０）は、１００乾燥部の「Ｓａｎｃｕｒｅ  ２７１５」、４０乾燥部の「Ｒｕｔｉｌｅ」二酸化チタン分散剤、５乾燥部の「ＸＡＭＡ７」、及び、３乾燥部の「Ｔｒｉｔｏｎ  Ｘ  １００」であった。ｐＨは、アンモニアを用いて１０から１２の間に調節された。コーティングの全固形物パーセントは、約３８％であった。コーティング重量は、６．５ポンド／１４４平方ヤードであった。（「Ｔｒｉｔｏｎ」は、コーティングがゲル化するのを防ぐために付加された。）
【００６６】
（ＯＰ３１）は、１００乾燥部の「Ｓａｎｃｕｒｅ  ２７１０」、４０乾燥部の「Ｒｕｔｉｌｅ」二酸化チタン分散剤、５０乾燥部の「Ｍｉｃｈｅｍ  Ｐｒｉｍｅ  ４９９０」、及び、５乾燥部の「ＸＡＭＡ７」であった。ｐＨは、アンモニアを用いて１０から１２の間に調節された。
（ＯＰ３２）は、６５乾燥部の「Ｓａｎｃｕｒｅ  ２７１０」、３５乾燥部の「Ａｉｒｆｌｅｘ  ５４０」、４０乾燥部の「Ｒｕｔｉｌｅ」二酸化チタン分散剤、及び、５乾燥部も「ＸＡＭＡ７」であった。ｐＨは、アンモニアを用いて１０から１２の間に調節された。コーティングの全固形物パーセントは、約３８％であった。コーティング重量は、約６ポンド／１４４平方ヤードであった。
【００６７】
（ＯＰ３３）は、１００乾燥部の「Ｓａｎｃｕｒｅ  ２７１０」、２０乾燥部の「Ｓｙｌｏｊｅｔ  Ｐ  ６１２」、４０乾燥部の「Ｒｕｔｉｌｅ」二酸化チタン分散剤、及び、５乾燥部の「ＸＡＭＡ７」であった。ｐＨは、アンモニアを用いて１０から１２の間に調節された。コーティングの全固形物パーセントは、約３３％であった。コーティング重量は、約６ポンド／１４４平方ヤードであった。
【００６８】
表ＶＩＩ  インクジェット印刷コーティング
（ＩＪ  １）は、１００乾燥部の「Ｏｒｇａｓｏｌ  ３５０１  ＥＸＤ  ＮＡＴ  １」、７０乾燥部の「Ｍｉｃｈｅｍ  Ｐｒｉｍｅ  ４９９０」、４０乾燥部の「Ｂｅｎｚｏｆｌｅｘ  ３５２」（表ＶＩのコーティングＯＰ４の場合と同様に砕かれて分散されたもの）、４．５乾燥部の「Ａｌｃｏｓｔａｔ  １６７」、３乾燥部の「Ｌｕｐａｓｏｌ  ＳＣ８６Ｘ」、６．２乾燥部の「ＴｒｉｔｏｎＸ  １００」、３乾燥部の「Ｐｏｌｙｏｘ  Ｎ６０Ｋ」、及び、２．５乾燥部の「ＸＡＭＡ７」であった。「Ｐｏｌｙｏｘ  Ｎ６０Ｋ」は、ユニオン・カーバイド製のポリエチレン酸化物である。それは、コーティングに添加する前に２％の水溶液にされた。「Ｌｕｐａｓｏｌ  ＳＣ８６Ｘ」及び「Ａｌｃｏｓｔａｔ  １６７」は混合されて約１０％の溶液に希釈され、次に、この溶液は、凝固しないようによくかき混ぜながらゆっくりとコーティングに添加された。コーティングのｐＨは、アンモニアを用いて１０から１２の間に調節された。コーティングの全固形物パーセントは、約２５％であった。コーティング全体は、最初の混合後に成分を分散させるために、約１ミルの設定でコロイド・ミルを通して粉末にされた。コーティング内の泡は、イソプロパノールで噴霧することによって解消された。
【００６９】
（ＩＪ２）は、（ＩＪ  １）と類似のものであったが、「ＸＡＭＡ７」は１乾燥部だけ有していた。
（ＩＪ３）は、（ＩＪ  １）と類似のものであったが、「ＸＡＭＡ７」を５乾燥部で有していた。
（ＩＪ４）は、（ＩＪ  １）と類似のものであったが、「ＸＡＭＡ７」を有しておらず、「Ａｉｒｆｌｅｘ  ５４０」を２２乾燥部で含有した。
【００７０】
（ＩＪ５）は、（ＩＪ  １）と類似のものであったが、「ＸＡＭＡ７」の代わりに「Ｅｐｏｃｒｏｓｓ  Ｋ  ２０１０  Ｅ」を２０乾燥部で有していた。「Ｅｐｏｃｒｏｓｓ  Ｋ  ２０１０  Ｅ」は、ＮＡ・インダストリーズ（米国テネシー州チャタヌーガ所在）製のオキサゾリン官能架橋剤である。
（ＩＪ６）は、（ＩＪ  １）と類似のものであったが、「ＸＡＭＡ７」の代わりに「Ｅｐｏｃｒｏｓｓ  Ｅ  ２０１０  Ｅ」を１０乾燥部で有していた。
【００７１】
（ＩＪ７）は、１００乾燥部の「Ｍｉｃｈｅｍ  Ｐｒｉｍｅ  ４９９０」、８乾燥部の「Ａｌｃｏｓｔａｔ  １６７」、４乾燥部の「Ｌｕｐａｓｏｌ  ＳＣ  ８６Ｘ」、５乾燥部の「ＴｒｉｔｏｎＸ  １００」、５乾燥部の「Ｋｌｕｃｅｌ  Ｌ」、及び、２乾燥部の「ＸＡＭＡ７」であった。「Ｌｕｐａｓｏｌ」及び「Ａｌｃｏｓｔａｔ」は互いに混合されて全固形分約１０％に希釈され、次に固まらないようによくかき混ぜながら残りの混合物にゆっくりと添加された。コーティングのｐＨはアンモニアを用いて１０から１２の間に調節された。コーティングの全固形物パーセントは約２２％であった。混合物全体は、約１ミルの設定でコロイド・ミルによって粉末にされた。コーティング内の泡は、イソプロパノールで噴霧することによって解消された。コーティング重量は、５ポンド／１４４平方ヤードであった。「Ｋｌｕｃｅｌ  Ｌ」は、ハーキュリーズ（米国デラウェア州ウィルミントン所在）製のヒドロキシプロピル・セルロースである。それは、コーティングに添加する前に５％の溶液にされた。それは、コーティング内の材料の分散を助けるために、及び、特に「ヒューレット・パッカード８９５」プリンタの黒インクに対してインクのにじみを解消しやすくするために添加された。
【００７２】
（ＩＪ８）は、（ＩＪ  ６）と類似のものであったが、インクの乾燥を助ける「Ｓｙｌｏｊｅｔ  Ｐ  ６１２」を２０乾燥部で含有した。
（ＩＪ９）は、（ＩＪ  ７）と類似のものであったが、４乾燥部の「ＸＡＭＡ７」及び２０乾燥部の「Ｓｙｌｏｊｅｔ  Ｐ  ６１２」が添加された。
（ＩＪ１０）は、（ＩＪ  ７）と類似のものであったが、４０乾燥部の「Ｓｙｌｏｊｅｔ  Ｐ  ６１２」が添加された。
（ＩＪ１１）は、（ＩＪ  ７）と類似のものであったが、８０乾燥部の「Ｓｙｌｏｊｅｔ  Ｐ  ６１２」が添加された。
（ＩＪ１２）は、（ＩＪ  ７）と類似のものであったが、「ＸＡＭＡ７」を省いて８０乾燥部の「Ｓｙｌｏｊｅｔ  Ｐ  ６１２」が添加された。
【００７３】
（ＩＪ１３）は、１００乾燥部の「Ｍｉｃｈｅｍ  Ｐｒｉｍｅ  ４９９０」、５０乾燥部の「Ｓｙｌｏｊｅｔ  Ｐ  ６１２」、５０乾燥部の「Ｂｅｎｚｏｆｌｅｘ  ３５２」、４乾燥部の「Ｌｕｐａｓｏｌ  ＳＣ  ８６Ｘ」、６乾燥部の「Ａｌｃｏｓｔａｔ  １６７」、５乾燥部の「Ｋｌｕｃｅｌ  Ｌ」、及び、２乾燥部の「ＸＡＭＡ７」であった。「Ｂｅｎｚｏｆｌｅｘ」は、表ＶＩの調合ＯＰ４の場合と同様に砕かれて分散された。「Ｌｕｐａｓｏｌ」及び「Ａｌｃｏｓｔａｔ」は、互いに混合されて全固形分約１０％の溶液に希釈され、次に、固まらないようによくかき混ぜながらゆっくりと添加された。コーティングのｐＨは、アンモニアを用いて１０から１１の間に調節された。コーティング全体は、約１ミルの設定でコロイド・ミルによって粉末にされた。泡は、イソプロパノールで噴霧することによって解消された。「Ｋｌｕｃｅｌ  Ｌ」は、５％の水溶液として添加された。コーティングの全固形物パーセントは、約２５％であった。コーティング重量は、５ポンド／１４４平方ヤードであった。
【００７４】
（ＩＪ  １４）は、１００乾燥部の「Ｏｒｇａｓｏｌ  ３５０１  ＥＸＤ  ＮＡＴ  １」、５０乾燥部の「Ｍｉｃｈｅｍ  Ｐｒｉｍｅ  ４９９０」、５乾燥部の「Ｔｒｉｔｏｎ  Ｘ  １００」、２乾燥部の「Ｐｏｌｙｏｘ  Ｎ６０Ｋ」、３．２乾燥部の「Ａｌｃｏｓｔａｔ  １６７」、２乾燥部の「Ｌｕｐａｓｏｌ  ＳＣ８６Ｘ」、及び、２乾燥部の「ＸＡＭＡ７」であった。コーティングのｐＨは、アンモニアを用いて１０から１２の間に調節された。「Ｐｏｌｙｏｘ」は、１０％の溶液として添加された。「Ａｌｃｏｓｔａｔ」及び「Ｌｕｐａｓｏｌ」は、互いに混合されて全固形物含有量約１０％に希釈され、次に、固まらないようによくかき混ぜながら混合物にゆっくりと添加された。コーティング全体は、約１ミルの設定でコロイド・ミルによって粉末にされた。泡は、イソプロパノールで噴霧することによって解消された。コーティングの全固形物パーセントは、約２５％であった。コーティング重量は、４．５ポンド／１４４平方ヤードであった。
【００７５】
（ＩＪ  １５）は、（ＩＪ  １４）と類似のものであったが、「ＸＡＭＡ７」を３．５部で有していた。
（ＩＪ  １６）は、（ＩＪ  １４）と類似のものであったが、「ＸＡＭＡ７」を０．７部で有していた。
（ＩＪ  １７）は、（ＩＪ  １）と類似のものであったが、「ＸＡＭＡ７」を７部で有していた。
（ＩＪ  １８）は、（ＩＪ  １）と類似のものであったが、「Ｅｐｏｃｒｏｓｓ  ＷＳ  ５００」を１０乾燥部で有しており、「ＸＡＭＡ７」は有していなかった。
（ＩＪ  １９）は、（ＩＪ  １）と類似のものであったが、「Ｅｐｏｃｒｏｓｓ  ＷＳ  ５００」を５乾燥部で有しており、「ＸＡＭＡ７」は有していなかった。
【００７６】
（ＩＪ  ２０）は、１００乾燥部の「Ｏｒｇａｓｏｌ  ３５０１  ＥＸＤ  ＮＡＴ  １」、４０乾燥部の「Ｍｉｃｒｏｐｏｗｄｅｒｓ  ＭＰＰ  ６３５  Ｇ」、５０乾燥部の「Ｍｉｃｈｅｍ  Ｐｒｉｍｅ  ４９９０」、３５乾燥部の「Ｓａｎｃｕｒｅ  ２７１０」、３乾燥部の「Ｌｕｐａｓｏｌ  ＳＣ８６Ｘ」、４．５乾燥部の「Ａｌｃｏｓｔａｔ  １６７」、６．２乾燥部の「Ｔｒｉｔｏｎ  Ｘ  １００」、３乾燥部の「Ｐｏｌｙｏｘ  Ｎ６０Ｋ」、及び、４乾燥部の「ＸＡＭＡ７」であった。「Ｌｕｐａｓｏｌ」及び「Ａｌｃｏｓｔａｔ」は、互いに混合されて水で希釈され、次に、固まらないようによくかき混ぜながら残りの混合物にゆっくりと添加された。「Ｐｏｌｙｏｘ  Ｎ６０Ｋ」は、２％の溶液として添加された。コーティング全体は、約１ミルの設定でコロイド・ミルで粉末にされた。ｐＨはアンモニアを用いて１０と１２の間に調節された。コーティング内の泡は、イソプロパノールで噴霧することによって抑えられた。コーティングの全固形物パーセントは約２５％であった。コーティング重量は、５ポンド／１４４平方ヤードであった。「Ｓａｎｃｕｒｅ  ２７１０」は滑り摩擦を増加させる傾向があるので、このコーティングでは、コーティングの滑り摩擦を低減して給紙を容易にするために、「Ｂｅｎｚｏｆｌｅｘ」の代わりに「Ｍｉｃｒｏｐｏｗｄｅｒｓ  ＭＰＰ  ６３５  Ｇ」が使用された。
【００７７】
（ＩＪ  ２１）は、１００乾燥部の「Ｏｒｇａｓｏｌ  ３５０１  ＥＸＤ  ＮＡＴ  １」、３５乾燥部の「Ｍｉｃｈｅｍ  Ｐｒｉｍｅ  ４９９０」、３５乾燥部の「Ａｉｒｆｌｅｘ  ５４０」、４０乾燥部の「Ｂｅｎｚｏｆｌｅｘ  ３５２」（表ＶＩのコーティングＯＰ４の場合と同様に砕かれて分散されたもの）、３乾燥部の「Ｌｕｐａｓｏｌ  ＳＣ８６Ｘ」、４．５乾燥部の「Ａｌｃｏｓｔａｔ  １６７」、６．２乾燥部の「Ｔｒｉｔｏｎ  Ｘ  １００」、３乾燥部の「Ｐｏｌｙｏｘ  Ｎ６０Ｋ」、及び、４乾燥部の「ＸＡＭＡ７」であった。ｐＨはアンモニアを用いて１０から１２の間に調節された。コーティングの調製は、（ＩＪ  １８」のそれと類似のものであった。
【００７８】
（ＩＪ  ２２）は、（ＩＪ  １）と類似のものであったが、「Ｌｕｐａｓｏｌ  ＳＣ８６Ｘ」を含有せず、６乾燥部（４．５ではなく）の「Ａｌｃｏｓｔａｔ  １６７」及び４乾燥部（２．５ではなく）の「ＸＡＭＡ７」を含有した。
（ＩＪ  ２３）は、（ＩＪ  １）と類似のものであったが、「Ｌｕｐａｓｏｌ  ＳＣ８６Ｘ」の代わりに「Ｃａｒｔａｆｉｘ  ＳＷＥ」を含有し、「ＸＡＭＡ７」を２．５部ではなく４乾燥部で有した。
（ＩＪ  ２４）は、（ＩＪ  １）と類似のものであったが、「Ｃａｒｔａｆｉｘ  ＳＷＥ」を８乾燥部で含有し、「Ａｌｃｏｓｔａｔ  １６７」を含有せず、「ＸＡＭＡ７」を２．５ではなく４乾燥部で含有した。
【００７９】
表ＶＩＩＩ  カラーレーザコピー機印刷コーティング
（ＣＬＣ  １）は、 １００乾燥部の「Ｏｒｇａｓｏｌ  ３５０１  ＥＸＤ  ＮＡＴ  １」、４０乾燥部の「Ｂｅｎｚｏｆｌｅｘ  ３５２」（表ＶＩのコーティングＯＰ４の場合と同様に砕かれて分散されたもの）、６．２乾燥部の「Ｔｒｉｔｏｎ  Ｘ  １００」、及び、２．５乾燥部の「ＸＡＭＡ７」であった。コーティングは、約１ミルの設定によりコロイド・ミルで粉末にされた。コーティングの全固形物パーセントは、約３５％であった。ｐＨはアンモニアを用いて１０から１２の間に調節された。コーティング重量は、５ポンド／１４４平方ヤードであった。
【００８０】
（ＣＬＣ  ２）は、（ＣＬＣ  １）と類似のものであったが、コーティング重量は、３．３ポンド／１４４平方ヤードであった。
（ＣＬＣ  ３）は、１００乾燥部の「Ｍｉｃｈｅｍ  Ｐｒｉｍｅ  ４９９０」、５乾燥部の「Ｔｒｉｔｏｎ  Ｘ  １００」、及び、８０乾燥部の「Ｓｙｌｏｊｅｔ  Ｐ  ６１２」であった。コーティングの全固形物パーセントは、約３０％であった。コーティング重量は、５ポンド／１４４平方ヤードであった。
【００８１】
（ＣＬＣ  ４）は、１００乾燥部の「Ｍｉｃｈｅｍ  Ｐｒｉｍｅ  ４９９０」、８０乾燥部の「Ｓｙｌｏｊｅｔ  Ｐ  ６１２」、５乾燥部の「Ｔｒｉｔｏｎ  Ｘ  １００」、及び、２．５乾燥部の「ＸＡＭＡ７」であった。コーティングのｐＨは、アンモニアを用いて１０から１２の間に調節された。コーティングの全固形物パーセントは、約３０％であった。コーティング重量は、４．５ポンド／１４４平方ヤードであった。
【００８２】
（ＣＬＣ  ５）は、１００乾燥部の「Ｍｉｃｈｅｍ  Ｐｒｉｍｅ  ４９９０」  及び４０乾燥部の「Ｓｙｌｏｊｅｔ  Ｐ  ６１２」であった。コーティングの全固形物パーセントは、約２５％であった。コーティング重量は、１．５ポンド／１４４平方ヤードであった。
（ＣＬＣ  ６）は、（ＣＬＣ  ５）と類似のものであったが、コーティング重量は、３ポンド／１４４平方ヤードであった。
【００８３】
（ＣＬＣ  ７）は、（ＣＬＣ  ５）と類似のものであったが、「Ｐｏｌｙｏｘ  Ｎ  ６０Ｋ」が３乾燥部で付加された（２％溶液として付加された）。
（ＣＬＣ  ８）は、（ＣＬＣ  ５）と類似のものであったが、「Ｂｅｎｚｏｆｌｅｘ  ３５２」が４０乾燥部で付加された。「Ｂｅｎｚｏｆｌｅｘ」は、表ＶＩのコーティング（ＯＰ４）の場合と同様に砕かれて分散された。
（ＣＬＣ  ９）は、（ＣＬＣ  ５）と類似のものであったが、「Ｓｙｌｏｊｅｔ  Ｐ  ６１２」の代わりに「Ｓｙｌｏｉｄ  ２４４」が使用された（「Ｓｙｌｏｉｄ  ２４４」は、グレース・デイビソン（米国メリーランド州ボルチモア所在）製の平均粒径２ミクロンのシリカである）。
【００８４】
（ＣＬＣ  １０）は、（ＣＬＣ  ９）と類似のものであったが、コーティング重量は、３ポンド／１４４平方ヤードであった。
（ＣＬＣ  １１）は、（ＣＬＣ  ８）と類似のものであったが、「Ｓｙｌｏｉｄ  ２４４」が「Ｓｙｌｏｊｅｔ  Ｐ  ６１２」の代わりに使用された。
（ＣＬＣ  １２）は、１００乾燥部の「Ｓａｎｃｕｒｅ  ２７１０」及び４０乾燥部の「Ｓｙｌｏｊｅｔ  Ｐ  ６１２」であった。コーティング重量は、１．５ポンド／１４４平方ヤードであった。
【００８５】
（表ＩＸ）インクジェット熱転写紙デザイン
2004522612.tif 000004
2004522612.tif 000005
2004522612.tif 000006
【００８６】
（表Ｘ）カラーレーザコピー機・暗色布地熱転写デザイン
2004522612.tif 000007
【００８７】
（表ＸＩ）インクジェット印刷デザインの洗浄試験結果
2004522612.tif 000008
2004522612.tif 000009
2004522612.tif 000010
【００８８】
（表ＸＩＩＩ）カラーレーザコピー機・暗色布地洗浄試験結果
2004522612.tif 000011
【００８９】
コメント（表ＩＸ、Ｘ、ＸＩ、ＸＩＩ）
１．黒色インクはゆっくり乾燥した。
２．サンプルは、印刷後１０７℃で５分間エージングされた。
３．サンプルは、洗浄と洗浄の間で乾燥させた。
４．サンプルは、洗浄と洗浄の間で乾燥させなかった。
５．転写物は、亀裂を発生させずに洗浄前に引伸ばすことができた。
６．転写物は、洗浄後でさえも亀裂を発生させずに引伸ばすことができた。
７．転写は、棉１００％の白色Ｔシャツ素材に対して為された。
８．サンプルは、５回の洗浄及び乾燥サイクル後に皺を発生した。
９．サンプルは、５回の洗浄及び乾燥サイクル後にインクのいくつかの区域を失った。
【００９０】
本明細書は、その特定の実施形態に関連して詳細に説明されたが、当業者は、上述の内容の理解が得られると、これらの実施形態の変更、変形、及び、均等物を容易に思いつくことができることが認められるであろう。従って、本発明の範囲は、特許請求の範囲及びそのあらゆる均等物の範囲として判断されるべきである。
【図面の簡単な説明】
【図１】
本発明の一実施形態による熱転写材料の横断面図である。
【図２】
本発明の第２の実施形態による熱転写材料の横断面図である。
【図３】
本発明の第３の実施形態による熱転写材料の横断面図である。
【国際公開パンフレット】
2004522612.tif 000012
2004522612.tif 000013
2004522612.tif 000014
2004522612.tif 000015
2004522612.tif 000016
2004522612.tif 000017
2004522612.tif 000018
2004522612.tif 000019
2004522612.tif 000020
2004522612.tif 000021
2004522612.tif 000022
2004522612.tif 000023
2004522612.tif 000024
2004522612.tif 000025
2004522612.tif 000026
2004522612.tif 000027
2004522612.tif 000028
2004522612.tif 000029
2004522612.tif 000030
2004522612.tif 000031
2004522612.tif 000032
2004522612.tif 000033
2004522612.tif 000034
2004522612.tif 000035
2004522612.tif 000036
2004522612.tif 000037
2004522612.tif 000038
2004522612.tif 000039
2004522612.tif 000040
2004522612.tif 000041
2004522612.tif 000042
2004522612.tif 000043
2004522612.tif 000044
2004522612.tif 000045
2004522612.tif 000046
2004522612.tif 000047
2004522612.tif 000048
2004522612.tif 000049
2004522612.tif 000050
2004522612.tif 000051
2004522612.tif 000052
2004522612.tif 000053
2004522612.tif 000054
2004522612.tif 000055
2004522612.tif 000056
【国際公開パンフレット（コレクトバージョン）】
2004522612.tif 000057
2004522612.tif 000058
【国際公開パンフレット（コレクトバージョン）】
2004522612.tif 000059
【国際調査報告】
2004522612.tif 000060
2004522612.tif 000061
2004522612.tif 000062